(57)【特許請求の範囲】
【請求項１】
液体または水溶性有機カルボン酸アンモニウムと、無脊椎動物を忌避せしめる活性成分との混合物と木材を接触させる、木材を処理する方法であって、該有機カルボン酸アンモニウムが、下記式（１）を有し、木材防腐活性成分が、無脊椎動物を忌避せしめるキレート剤を含有し、キレート剤が、アミノポリカルボン酸若しくはその塩、ヒドロキシ酸若しくはその塩、ホスホネート若しくはその塩またはこの基の２つ以上に属するキレート剤の混合物を含む群から選択されることを特徴とする上記方法：
［ＮＲ１Ｒ２Ｒ３Ｒ４］＋ｎ［Ｒ５（ＣＯＯ）ｎ］−ｎ    （１）
式中、Ｒ１、Ｒ２およびＲ３は、水素、１〜６個の炭素原子を含有する置換アルキルおよび無置換アルキルを含む群から選択され、Ｒ４は、１〜６個の炭素原子を含有する置換アルキルまたは無置換アルキルであり、Ｒ５は、水素、１〜６個の炭素原子を含有する置換または非置換炭化水素であり、ｎは、１〜６の整数である。
【請求項２】
キレート剤を含有する活性成分が、有機活性成分塩と有機活性成分酸の混合物または反応生成物であることを特徴とする、請求項１に記載の方法。
【請求項３】
キレート剤が、エチレンジアミン四酢酸（ＥＤＴＡ）、ニトロロ三酢酸（ＮＴＡ）、ｎ−ヒドロキシエチル−エチレンジアイニン三酢酸（ＨＥＤＴＡ）、ジエチレントリアミン五酢酸（ＤＴＰＡ）、エチレンジアミン−ジ−ｏ−ヒドロキシフェニル酢酸（ＥＤＤＨＤＡ）、ジエタノールグリシン（ＤＥＧ）、エタノールジグリシン（ＥＤＧ）若しくはその塩、１−ヒドロキシエチリデン，１，１−ジホスホン酸（ＨＥＤＰ）、エチレンジアミンテトラメチレンホスホン酸（ＥＤＴＭＰ）、ジエチレントリアイミンペンタメチレンホスホン酸（ＤＴＰＭＰ）若しくはその塩またはこれらの混合物を含む群から選択されることを特徴とする、請求項１に記載の方法。
【請求項４】
キレート剤が、１−ヒドロキシエチリデン，１，１−ジホスホン酸（ＨＥＤＰ）、エチレンジアミンテトラメチレンホスホン酸（ＥＤＴＭＰ）、ジエチレントリアイミンペンタメチレンホスホン酸（ＤＴＰＭＰ）若しくはその塩またはこれらの混合物などのリン含有キレート剤であることを特徴とする、請求項３に記載の方法。
【請求項５】
Ｒ５が、水素、１〜６個の炭素原子を含有する置換アルキルまたは無置換アルキルであり、ｎが１または２であることを特徴とする、請求項１に記載の方法。
【請求項６】
Ｒ５が、１〜４個の炭素原子を含有する置換アルキルまたは無置換アルキルであり、ｎが１であることを特徴とする、請求項５に記載の方法。
【請求項７】
Ｒ５が、水素、メチルまたはエチルであることを特徴とする、請求項５に記載の方法。
【請求項８】
Ｒ１が水素であり、Ｒ２およびＲ３が、水素およびヒドロキシル基で置換されているＣ１〜Ｃ６アルキルを含む群から選択され、Ｒ４が、ヒドロキシル基で置換されているＣ１〜Ｃ６アルキルであることを特徴とする、請求項１に記載の方法。
【請求項９】
Ｒ１が水素であり、Ｒ２およびＲ３が、水素およびヒドロキシル基で置換されているエチルを含む群から選択され、Ｒ４が、ヒドロキシル基で置換されているエチルであることを特徴とする、請求項８に記載の方法。
【請求項１０】
Ｒ１が水素であり、Ｒ２およびＲ３が、水素および２−ヒドロキシエチルを含む群から選択され、Ｒ４が、２−ヒドロキシエチルであることを特徴とする、請求項８に記載の方法。
【請求項１１】
式（１）の有機カルボン酸アンモニウムが、ギ酸とモノエタノールアミンの塩またはプロピオン酸とモノエタノールアミンの塩であることを特徴とする、請求項１に記載の方法。
【請求項１２】
式（１）の有機カルボン酸アンモニウムが、ギ酸とモノエタノールアミンの塩と、プロピオン酸とモノエタノールアミンの塩との混合物であることを特徴とする、請求項１に記載の方法。
【請求項１３】
木材が、液体または水溶性有機カルボン酸アンモニウムおよび任意の活性成分で含浸、噴霧または塗布することにより処理されることを特徴とする、請求項１に記載の方法。
【請求項１４】
木材が、請求項１３に記載の方法で処理される前に乾燥されることを特徴とする、請求項１３に記載の方法。
【請求項１５】
有機カルボン酸アンモニウムと、無脊椎動物を忌避せしめる有機活性成分とを含有する木材防腐組成物であって、前記有機カルボン酸アンモニウムが、下記式（１）を有し、組成物が、無脊椎動物を忌避せしめるキレート剤を含有する活性成分を含有し、活性成分が、アミノポリカルボン酸若しくはその塩、ヒドロキシ酸若しくはその塩、ホスホネート若しくはその塩またはこの基の２つ以上に属するキレート剤の混合物を含む群から選択されることを特徴とする上記木材防腐組成物：
［ＮＲ１Ｒ２Ｒ３Ｒ４］＋ｎ［Ｒ５（ＣＯＯ）ｎ］−ｎ    （１）
式中、Ｒ１、Ｒ２およびＲ３は、水素、１〜６個の炭素原子を含有する置換アルキルおよび無置換アルキルを含む群から選択され、Ｒ４は、１〜６個の炭素原子を含有する置換アルキルまたは無置換アルキルであり、Ｒ５は、水素、１〜６個の炭素原子を含有する置換または非置換炭化水素であり、ｎは、１〜６の整数である。
【請求項１６】
キレート剤を含有する活性成分が、有機活性成分塩と有機活性成分酸の混合物または反応生成物であることを特徴とする、請求項１５に記載の組成物。
【請求項１７】
キレート剤が、エチレンジアミン四酢酸（ＥＤＴＡ）、ニトロロ三酢酸（ＮＴＡ）、ｎ−ヒドロキシエチル−エチレンジアイニン三酢酸（ＨＥＤＴＡ）、ジエチレントリアミン五酢酸（ＤＴＰＡ）、エチレンジアミン−ジ−ｏ−ヒドロキシフェニル酢酸（ＥＤＤＨＤＡ）、ジエタノールグリシン（ＤＥＧ）、エタノールジグリシン（ＥＤＧ）若しくはその塩、１−ヒドロキシエチリデン，１，１−ジホスホン酸（ＨＥＤＰ）、エチレンジアミンテトラメチレンホスホン酸（ＥＤＴＭＰ）、ジエチレントリアイミンペンタメチレンホスホン酸（ＤＴＰＭＰ）若しくはその塩またはこれらの混合物を含む群から選択されることを特徴とする、請求項１６に記載の組成物。
【請求項１８】
キレート剤が、１−ヒドロキシエチリデン，１，１−ジホスホン酸（ＨＥＤＰ）、エチレンジアミンテトラメチレンホスホン酸（ＥＤＴＭＰ）、ジエチレントリアイミンペンタメチレンホスホン酸（ＤＴＰＭＰ）若しくはその塩またはこれらの混合物などのリン含有キレート剤であることを特徴とする、請求項１５に記載の組成物。
【請求項１９】
キレート剤が、シロアリまたはアリなどの昆虫を忌避せしめることを特徴とする、請求項１５に記載の組成物。
【請求項２０】
Ｒ５が、水素、１〜６個の炭素原子を含有する置換アルキルまたは無置換アルキルであり、ｎが、１または２であることを特徴とする、請求項１５に記載の組成物。
【請求項２１】
Ｒ５が、水素、１〜４個の炭素原子を含有する置換アルキルまたは無置換アルキルであり、ｎが、１であることを特徴とする、請求項１５に記載の組成物。
【請求項２２】
Ｒ５が、水素、メチルまたはエチルであることを特徴とする、請求項２０に記載の組成物。
【請求項２３】
Ｒ１が水素であり、Ｒ２およびＲ３が、水素およびヒドロキシル基で置換されているＣ１〜Ｃ６アルキルを含む群から選択され、Ｒ４が、ヒドロキシル基で置換されているＣ１〜Ｃ６アルキルであることを特徴とする、請求項１５に記載の組成物。
【請求項２４】
Ｒ１が水素であり、Ｒ２およびＲ３が、水素およびヒドロキシル基で置換されているＣ１〜Ｃ４アルキルを含む群から選択され、Ｒ４が、ヒドロキシル基で置換されているＣ１〜Ｃ４アルキルであることを特徴とする、請求項１５に記載の組成物。
【請求項２５】
Ｒ１が水素であり、Ｒ２およびＲ３が、水素およびヒドロキシル基で置換されているエチルを含む群から選択され、Ｒ４が、ヒドロキシル基で置換されているエチルであることを特徴とする、請求項２３に記載の組成物。
【請求項２６】
Ｒ１が水素であり、Ｒ２およびＲ３が、水素および２−ヒドロキシエチルを含む群から選択され、Ｒ４が、２−ヒドロキシエチルであることを特徴とする、請求項２３に記載の組成物。
【請求項２７】
式（１）の有機カルボン酸アンモニウムが、ギ酸とモノエタノールアミンの塩若しくはプロピオン酸とモノエタノールアミンの塩またはこれらの混合物であることを特徴とする、請求項１５に記載の組成物。
【請求項２８】
シロアリに対することが意図されるキレート剤が、０．０１〜９５重量％の活性成分濃度および１〜５０重量％のカルボン酸アンモニウム濃度を有する水溶液またはディスパージョンの形態であることを特徴とする、請求項１５に記載の組成物。
【請求項２９】
シロアリに対することが意図されるキレート剤が、０．０１〜４５重量％の活性成分濃度および１〜５０重量％のカルボン酸アンモニウム濃度を有する水溶液またはディスパージョンの形態であることを特徴とする、請求項１５に記載の組成物。
【請求項３０】
リンに基づいたキレート剤を０．０１〜１０重量％、式（１）のカルボン酸アンモニウムを１〜４５重量％含有し、残部が実質的に水、添加剤および界面活性剤であることを特徴とする、シロアリから木材を保護するための請求項２８に記載の組成物。
【請求項３１】
リンに基づいたキレート剤を５〜３５重量％、式（１）のカルボン酸アンモニウムを１〜３０重量％含有し、残部が実質的に水、添加剤および界面活性剤であることを特徴とする、火から木材を保護するための請求項３０に記載の組成物。
【請求項３２】
木材防腐溶液が、界面活性剤および／または無脊椎動物忌避活性成分以外の他の種類の活性成分を含む添加剤も含有することを特徴とする、請求項２８に記載の組成物。
【請求項３３】
木材防腐溶液が添加剤として殺微生物活性成分を含有することを特徴とする、請求項３２に記載の組成物。
【請求項３４】
殺微生物活性成分が、有機活性成分塩と有機活性成分酸の混合物または反応生成物であることを特徴とする、請求項３３に記載の組成物。
【請求項３５】
有機活性成分塩が、芳香族酸のアルカリ金属、アルカリ土類金属およびアンモニウム塩、脂肪族および芳香族スルホン酸のアルカリ金属、アルカリ土類金属およびアンモニウム塩、ならびにアミンの酸塩を含む群から選択されることを特徴とする、請求項３４に記載の組成物。
【請求項３６】
有機活性成分塩が、安息香酸ナトリウム、アルキルベンゼンスルホン酸ナトリウム、塩化セチルピリジニウムおよびギ酸とエタノールアミンの塩を含む群から選択されることを特徴とする、請求項３５に記載の組成物。
【請求項３７】
殺微生物活性成分が、酸性クロム酸銅、アンモニア性ヒ酸銅亜鉛、クロム含有ヒ酸銅、アンモニア性銅第四級塩、銅ビス（ジメチルジチオカルバメート）、アンモニア性クエン酸銅、銅アゾールＡまたはホウ酸塩化合物であることを特徴とする、請求項３３に記載の組成物。
【請求項３８】
０．０１〜１．５重量％の殺微生物剤を含有することを特徴とする、請求項３７に記載の組成物。
【請求項３９】
殺微生物活性成分が、ボツリン、塩化ベンザルコニウム（多様なアルキル鎖長のアルキルベンジルジメチルアンモニウムクロリド）またはポリヘキサメチレングアニジン（ＰＨＭＧ）であることを特徴とする、請求項３３に記載の組成物。
【請求項４０】
アルキルベンゼンスルホン酸ナトリウム、ドデシル硫酸ナトリウム、ラウリル硫酸アンモニウムなどの硫酸塩、スルホン酸塩またはカルボン酸塩含有界面活性剤、ラウレス硫酸ナトリウム、アルキルベンゼンスルホン酸塩または脂肪酸塩などのアルキル硫酸塩などのアニオン性界面活性剤；塩化セチルピリジニウムなどの第四級アンモニウムカチオンに基づいたカチオン性界面活性剤；アルキルポリグルコシド、セチルアルコールおよびオレイルアルコールを含む脂肪アルコールなどの非イオン性界面活性剤からなる群から選択される界面活性剤も含有することを特徴とする、請求項３９に記載の組成物。
【請求項４１】
粘度改質剤、酸化防止剤、フリーラジカル捕捉剤、ＵＶ保護剤または木材抽出物を含む群から選択される他の添加剤も含有することを特徴とする、請求項３９に記載の組成物。
【請求項４２】
有機カルボン酸アンモニウムと、無脊椎動物忌避有機活性成分とを含有する無脊椎動物に対する組成物であって、前記有機カルボン酸アンモニウムが、下記式（１）を有し、組成物が、無脊椎動物を忌避せしめるキレート剤を含有する活性成分を含有し、活性成分が、アミノポリカルボン酸若しくはその塩、ヒドロキシ酸若しくはその塩、ホスホネート若しくはその塩またはこの基の２つ以上に属するキレート剤の混合物を含む群から選択されることを特徴とする上記組成物：
［ＮＲ１Ｒ２Ｒ３Ｒ４］＋ｎ［Ｒ５（ＣＯＯ）ｎ］−ｎ    （１）
式中、Ｒ１、Ｒ２およびＲ３は、水素、１〜６個の炭素原子を含有する置換アルキルおよび無置換アルキルを含む群から選択され、Ｒ４は、１〜６個の炭素原子を含有する置換アルキルまたは無置換アルキルであり、Ｒ５は、水素、１〜６個の炭素原子を含有する置換または非置換炭化水素であり、ｎは、１〜６の整数である。
【請求項４３】
キレート剤が、エチレンジアミン四酢酸（ＥＤＴＡ）、ニトロロ三酢酸（ＮＴＡ）、ｎ−ヒドロキシエチル−エチレンジアイニン三酢酸（ＨＥＤＴＡ）、ジエチレントリアミン五酢酸（ＤＴＰＡ）、エチレンジアミン−ジ−ｏ−ヒドロキシフェニル酢酸（ＥＤＤＨＤＡ）、ジエタノールグリシン（ＤＥＧ）、エタノールジグリシン（ＥＤＧ）若しくはその塩、１−ヒドロキシエチリデン，１，１−ジホスホン酸（ＨＥＤＰ）、エチレンジアミンテトラメチレンホスホン酸（ＥＤＴＭＰ）、ジエチレントリアイミンペンタメチレンホスホン酸（ＤＴＰＭＰ）若しくはその塩またはこれらの混合物を含む群から選択されることを特徴とする、請求項４２に記載の組成物。
【請求項４４】
キレート剤が、１−ヒドロキシエチリデン，１，１−ジホスホン酸（ＨＥＤＰ）、エチレンジアミンテトラメチレンホスホン酸（ＥＤＴＭＰ）、ジエチレントリアイミンペンタメチレンホスホン酸（ＤＴＰＭＰ）若しくはその塩またはこれらの混合物などのリン含有キレート剤であることを特徴とする、請求項４３に記載の組成物。
【請求項４５】
Ｒ５が、水素、１〜６個の炭素原子を含有する置換アルキルまたは無置換アルキルであり、ｎが、１または２であることを特徴とする、請求項４２に記載の組成物。
【請求項４６】
Ｒ５が、水素、１〜４個の炭素原子を含有する置換アルキルまたは無置換アルキルであり、ｎが、１であることを特徴とする、請求項４２に記載の組成物。
【請求項４７】
Ｒ５が、水素、メチルまたはエチルであることを特徴とする、請求項４５に記載の組成物。
【請求項４８】
Ｒ１が水素であり、Ｒ２およびＲ３が、水素およびヒドロキシル基で置換されているＣ１〜Ｃ６アルキルを含む群から選択され、Ｒ４が、ヒドロキシル基で置換されているＣ１〜Ｃ６アルキルであることを特徴とする、請求項４７に記載の組成物。
【請求項４９】
Ｒ１が水素であり、Ｒ２およびＲ３が、水素および２−ヒドロキシエチルで置換されているＣ１〜Ｃ４アルキルを含む群から選択され、Ｒ４が、ヒドロキシル基で置換されているＣ１〜Ｃ４アルキルであることを特徴とする、請求項４７に記載の組成物。
【請求項５０】
Ｒ１が水素であり、Ｒ２およびＲ３が、水素およびヒドロキシル基で置換されているエチルを含む群から選択され、Ｒ４が、ヒドロキシル基で置換されているエチルであることを特徴とする、請求項４８に記載の組成物。
【請求項５１】
Ｒ１が水素であり、Ｒ２およびＲ３が、水素および２−ヒドロキシエチルで置換されているエチルを含む群から選択され、Ｒ４が、２−ヒドロキシエチルであることを特徴とする、請求項４８に記載の組成物。
【請求項５２】
界面活性剤、ならびに殺微生物剤、酸化防止剤、フリーラジカル捕捉剤、ＵＶ保護剤または木材抽出物を含む群から選択される添加剤も含有することを特徴とする、請求項４２に記載の組成物。
【請求項５３】
無脊椎動物の忌避に、下記式（１）の有機カルボン酸アンモニウムを使用し、無脊椎動物を忌避せしめる方法：
［ＮＲ１Ｒ２Ｒ３Ｒ４］＋ｎ［Ｒ５（ＣＯＯ）ｎ］−ｎ    （１）
式中、Ｒ１、Ｒ２およびＲ３は、水素、１〜６個の炭素原子を含有する置換アルキルおよび無置換アルキルを含む群から選択され、Ｒ４は、１〜６個の炭素原子を含有する置換アルキルまたは無置換アルキルであり、Ｒ５は、水素、１〜６個の炭素原子を含有する置換または非置換炭化水素であり、ｎは、１〜６の整数である。
【請求項５４】
Ｒ５が、水素、１〜６個の炭素原子を含有する置換アルキルまたは無置換アルキルであり、ｎが１または２であることを特徴とする、請求項５３に記載の方法。
【請求項５５】
Ｒ５が、１〜４個の炭素原子を含有する置換アルキルまたは無置換アルキルであり、ｎが１であることを特徴とする、請求項５４に記載の方法。
【請求項５６】
Ｒ５が、水素、メチルまたはエチルであることを特徴とする、請求項５３に記載の方法。
【請求項５７】
Ｒ１が水素であり、Ｒ２およびＲ３が、水素およびヒドロキシル基で置換されているＣ１〜Ｃ６アルキルを含む群から選択され、Ｒ４が、ヒドロキシル基で置換されているＣ１〜Ｃ６アルキルであることを特徴とする、請求項５３に記載の方法。
【請求項５８】
Ｒ１が水素であり、Ｒ２およびＲ３が、水素およびヒドロキシル基で置換されているエチルを含む群から選択され、Ｒ４が、ヒドロキシル基で置換されているエチルであることを特徴とする、請求項５７に記載の方法。
【請求項５９】
Ｒ１が水素であり、Ｒ２およびＲ３が、水素および２−ヒドロキシエチルを含む群から選択され、Ｒ４が、２−ヒドロキシエチルであることを特徴とする、請求項５７に記載の方法。
【請求項６０】
式（１）の有機カルボン酸アンモニウムが、ギ酸とモノエタノールアミンの塩またはプロピオン酸とモノエタノールアミンの塩であることを特徴とする、請求項５３に記載の方法。
【請求項６１】
式（１）の有機カルボン酸アンモニウムが、ギ酸とモノエタノールアミンの塩と、プロピオン酸とモノエタノールアミンの塩との混合物であることを特徴とする、請求項５３に記載の方法。
【請求項６２】
昆虫が、木材を式（１）の液体または水溶性有機カルボン酸アンモニウムの混合物と接触させることにより木材に含浸される式（１）の有機カルボン酸アンモニウムに付されることを特徴とする、請求項５３に記載の方法。
【請求項６３】
無脊椎動物がシロアリなどの昆虫であることを特徴とする、請求項６２に記載の方法。
【発明の詳細な説明】
【技術分野】
【０００１】
本発明は、木材を液体または水溶性有機カルボン酸アンモニウムおよび無脊椎動物防除剤と接触させる、木材を処理する方法に関する。本発明は、また、有機カルボン酸アンモニウムおよび無脊椎動物防除剤を含有する木材防腐組成物に関する。加えて、本発明は、有機カルボン酸アンモニウムおよび無脊椎動物防除剤を含有する組成物に関する。
【０００２】
ＷＯ特許明細書第９５／２７６００号の実施例２は、酢酸亜鉛および酢酸銅に加えて、酢酸アンモニウム、好ましくはジデシルジメチルアンモニウムクロリドなどの第四級アンモニウム化合物を含む木材防腐剤を開示する。
【０００３】
ＵＳ特許明細書第４，９２９，４５４号（第２欄６０行目〜第３欄６行目）は、亜鉛、銅、および脂肪酸の第三級Ｃ８〜Ｃ２０アルキルアンモニウム塩から構成され得る第四級アンモニウム化合物を木材に含浸させることによる、木材の調製方法を開示する。しかし、銅および亜鉛の使用は、環境および腐食の問題を引き起こす場合がある。
【０００４】
ＥＰ特許明細書第１，１１４，７０４Ａ２号は、銅および亜鉛を有さず、水溶性有機カルボン酸アンモニウムを含有する木材防腐剤を開示する。この第四級カルボン酸アンモニウムのアンモニウムイオンは、Ｃ１〜Ｃ２０アルキル基またはアリール置換アルキル基および８〜２０個の炭素原子を含有する少なくとも１つの、好ましくは２つのアルキル基を含む（前記明細書の段落［００５１］を参照すること）。カルボキシレートは、例えば、アセテート（段落［０２２４］を参照すること）またはプロピオネート（段落［０２１９］を参照すること）であることができる。殺微生物性に加えて、前記参考文献の第四級カルボン酸アンモニウムを含有する防腐剤は、保持が増強されており、アルセン、クロム、銅および亜鉛の組合せなどの金属安定剤なしで使用することもできる（前記参考文献の段落［００３２］を参照すること）。
【０００５】
しかし、これらの参考文献のカルボン酸アンモニウムは、適切な量で木材に吸収されないまたは木材における保持が不十分であるという問題を伴う。
【０００６】
シロアリなどの昆虫を防除するのに使用できる、幾つかの広く知られている作用物質がある。
【０００７】
八ホウ酸二ナトリウム四水和物（ＤＯＴ）は、真菌、昆虫およびシロアリに対して使用される。ＤＯＴは可溶性、溶解速度および酸化ホウ素含有量を最大限にして、伝統的なホウ酸またはホウ砂よりもホウ酸塩活性成分をはるかに優れたものにする。専門的な用途において使用されるレベルでは、有害生物（pest）の代謝を細胞に基づいて阻害することにより、有害生物の侵入を防止する。テトラヒドロキシボレートアニオンは、ニコチンアミドアデニンジヌクレオチド（ＮＡＤ）のリボース糖におけるシス−隣接ヒドロキシ基とキレート錯体を生成し、ニコチンアミド部分のカチオン性窒素と共に、キレートの静電安定性をもたらす。この配置では、ペントースリン酸経路またはトリカルボン酸経路である解糖デヒドロゲナーゼ酵素がＮＡＤおよびＮＡＤＰを使用することができず、そのためアデノシン三リン酸産生を含む細胞エネルギー生成系が遮断される。
【０００８】
ペルメトリンは、多くの合成ピレスロイドのうちの１つである。ペルメトリンは神経毒であり、木の実、果実、野菜、綿、観賞植物、キノコ、ジャガイモおよび穀物に対する多様な有害生物に対して使用される。温室、家庭菜園およびシロアリ防除に使用される。動物の外部寄生虫、サシバエおよびゴキブリも防除する。ペルメトリンは、神経系を強く興奮させることにより昆虫を死滅させる。刺激に対して単一のインパルスを送る代わりに、ペルメトリンに暴露された神経は、有機塩素系殺虫剤ＤＤＴと同様に、一連のインパルスを送る。膜ＡＴＰアーゼがピレスロイド化合物の神経毒効果の標的であり、このことが、免疫装置（immune apparatus）に対する効果を説明することができる。ペルメトリンは、ミツバチ、ならびに他の益虫、魚、水性昆虫、ザリガニおよびエビに有毒である。多くの種にとって、１０億分の１部未満の濃度が致死的である。ペルメトリンは、オタマジャクシに奇形および他の発育上の問題を引き起こし、トリの血中の酸素運搬細胞の数を低減する。
【０００９】
昆虫の防除のために広く使用されている上記作用物質は、益虫に対して相対的に有害であり、このことは例えば木材の処理におけるこれらの使用を厳しく制限し、これらの作用物質を木材に含浸する場合、濃度は著しく低く保たれるべきである。
【００１０】
木材に銅化合物、反応混合物またはカルボン酸アンモニウムと銅化合物の錯体を含浸する、木材調製の幾つかの従来技術の方法も存在する（例えば、ＵＳ６，３５２，５８３およびＥＰ２３８，０５１）。そのような木材防腐剤は、有毒な銅化合物を使用する、ならびに／または木材における保持が不十分および／若しくは木材への吸収が不十分であるという欠点を有する。
【図面の簡単な説明】
【００１１】
【図１】ＭＨＥＡ及びＭＨＥＡ＋ＰＲＥＡ担体と混合したときの市販及び新たな活性成分の抗腐敗効果を示す図である。
【図２】Ｇｒａｎｕｌａ  Ｏｙ社により調製された活性成分と担体の混合物の抗腐敗効果を示す図である。
【図３】木材材料の抗腐敗特性に対する当該抽出手順の効果を示す図である。
【図４】ＭＨＥＡ及びＭＨＥＡ＋ＰＲＥＡ担体と混合したときの市販及び新たな活性成分の抗カビ効果を示す図である。
【図５】Ｇｒａｎｕｌａ  Ｏｙ社により調製された活性成分と担体の混合物の抗カビ効果を示す図である。
【図６】木材材料の抗腐敗特性に対する当該抽出手順の効果を示す図である。
【００１２】
したがって、本発明の目的は、木材を調製する方法および組成物を提供することであるところ、該組成物は、十分に吸収され、また保持良好なものである。
【００１３】
本発明の別の目的は、アルセン、クロム、銅または亜鉛化合物を安定剤として使用する必要のない、木材の調製方法を提供することである。
【００１４】
本発明のさらに別の目的は、無脊椎動物に対して、とくに昆虫に対して、さらにとりわけアリおよびシロアリから木材を保護する方法および組成物を提供することであるところ、該組成物は、木材材料に含浸される場合、十分に多量に使用することができるように、無害の無脊椎動物または昆虫に対して非毒性のものである。
【００１５】
上記目的は、無脊椎動物忌避キレート剤を含有する木材防腐活性成分と組み合わせた、上記の種類の液体または水溶性有機カルボン酸アンモニウムによる木材を調製する新たな方法によりここに達成される。活性成分は、好ましくは、有機活性成分塩と有機活性成分酸の混合物または反応生成物である。
【００１６】
有機カルボン酸アンモニウムは、式（１）：
［ＮＲ１Ｒ２Ｒ３Ｒ４］＋ｎ［Ｒ５（ＣＯＯ）ｎ］−ｎ    （１）
［式中、Ｒ１、Ｒ２およびＲ３は、水素、１〜６個の炭素原子を含有する置換アルキルおよび１〜６個の炭素原子を含有する非置換アルキルを含む群から選択され、Ｒ４は、１〜６個の炭素原子を含有する置換アルキルまたは１〜６個の炭素原子を含有する非置換アルキルであり、Ｒ５は、水素、１〜６個の炭素原子を含有する置換ヒドロカルビルまたは１〜６個の炭素原子を含有する非置換ヒドロカルビルであり、ｎは、１〜６の整数である］を有する。そのようなカルボン酸アンモニウムは、非常に大量に木材に容易に吸収され、その後木材において保持される。木材防腐活性成分は、無脊椎動物を忌避せしめるキレート剤を含有し、このキレート剤は、アミノプロピルカルボン酸若しくはその塩、ヒドロキシ酸若しくはその塩、ホスホネート（すなわち、有機ホスホネート、すなわちオルガノホスフェート）またはこの基の２つ以上に属するキレート剤の混合物を含む群から選択される。
【００１７】
木材調製は、木材を別の物質に接触させることを伴う。有機カルボン酸アンモニウムは、アンモニウムカチオンとカルボン酸アニオンから生成される塩または錯体を意味する。したがって、塩または錯体の１つ以上のアンモニウムイオンは、第一級（ＲＮＨ３＋）、第二級（Ｒ２ＮＨ２＋）、第三級（Ｒ３ＮＨ＋）または第四級（Ｒ４Ｎ＋）であることができる。塩または錯体のカルボキシレートイオンは、一価（ＲＣＯＯ−）または多価（Ｒ（ＣＯＯ−）ｎ＞１）であることができ、その場合、非中和カルボキシル基（−ＣＯＯＨ）を含むこともできる。後者の場合では、Ｒ５は、カルボキシルで置換されていると定義される。
【００１８】
カルボン酸アンモニウムおよび木材防腐剤を含む溶液は、ここでは主にシロアリおよびアリなどの昆虫を意味する無脊椎動物に対することが意図される。しかし、前記溶液は、ワーム類（worms）およびカタツムリに対しても有用であり得る。追加的に、本発明の組成物の幾つかの形態は、有害小型脊椎動物（vertebrate  pest）に対して有用であり得る。
【００１９】
ＦＩ特許明細書第１０３７０４Ｂ号および同第１１０６６１Ｂ号は、式（１）の化合物と同様の構造を有するカルボン酸アンモニウムによる家畜飼料の保存方法を開示する。それにもかかわらず、家畜飼料の保存において生じる問題は、本発明の木材調製方法に関連するものと異なり、それは、家畜飼料が、キレート剤および銅などの有毒な金属で調製されておらず、防腐剤による家畜飼料の含浸が、木材防腐剤による木材の含浸と同じ問題を伴わないからである。家畜飼料の保存の目的は、有害な微生物、酵母およびカビの増殖の予防と共に、乳酸発酵である。
【００２０】
式（１）の基Ｒ５は、好ましくは、水素、１〜６個の炭素原子を含有する置換アルキルまたは１〜６個の炭素原子を含有する非置換アルキル、より有利には、水素、１〜４個の炭素原子を含有する置換アルキルまたは１〜４個の炭素原子を含有する非置換アルキルである。用語「置換」および「非置換」は、基本的に、ヘテロ原子（例えば、−ＯＨ、−ＮＨ２、−ＣＯＯＨ）を含有する基を意味する。
【００２１】
基Ｒ５がカルボキシレート基と関連するので、式（１）のカルボン酸アンモニウムは、好ましくは、低級有機カルボン酸に基づいており、そのような酸またはその塩から調製することができる。低級有機酸には、ギ酸、酢酸、プロピオン酸、ｎ−およびｉ−酪酸、ならびにｎ−およびｉ−ペンタン酸などの低級脂肪酸が含まれる。有用な酸には、安息香酸、ならびにグルコール酸および乳酸などのオキシカルボン酸も含まれる。シュウ酸、マロン酸、コハク酸およびグルタル酸などの低級ジカルボン酸も適用可能である。
【００２２】
式（１）の基Ｒ５は、最も有利には、水素、メチルまたはエチルである。式（１）において、ｎは、好ましくは１または２、最も有利には１である。したがって、本発明の方法に使用される最も有利な有機カルボン酸アンモニウムは、低級脂肪酸に基づいている。
【００２３】
上記に記述されているように、式（１）のアンモニウムイオンは、第一級（ＲＮＨ３＋）、第二級（Ｒ２ＮＨ２＋）、第三級（Ｒ３ＮＨ＋）または第四級（Ｒ４Ｎ＋）であることができ、Ｒは、典型的には、１〜６個の炭素原子を含有する置換アルキルまたは無置換アルキルである。非置換アルキルを含有する典型的なアンモニウムイオンは、メチルアミン（ｇ）、ジメチルアミン、トリメチルアミン、エチルアミン、ジエチルアミンなどの水溶性アミンから生成される。
【００２４】
置換アルキルを含有するアンモニウムイオンは、典型的には、アルキルが１つ以上のヒドロキシル基で置換されている水溶性アミンから生成される。式（１）において、Ｒ１は、好ましくは水素であり、Ｒ２およびＲ３は、好ましくは、水素およびヒドロキシル基で置換されているＣ１〜Ｃ６アルキルを含む群から、好ましくは、水素およびヒドロキシル基で置換されているＣ１〜Ｃ４アルキルを含む群から選択される。Ｒ４は、好ましくは、ヒドロキシル基で置換されているＣ１〜Ｃ６アルキル、最も有利には、ヒドロキシル基で置換されているＣ１〜Ｃ４アルキルである。
【００２５】
したがって、低級アルカノールアミンから生成される有機カルボン酸アンモニウムがとくに有用である。低級アルカノールアミンのうち、モノエタノールアミン、ジエタノールアミン、トリエタノールアミン、モノイソプロパノールアミン、ジイソプロパノールアミン、トリイソプロパノールアミン、モノ−ｓｅｋ−ブタノールアミン（ｍｏｎｏ−ｓｅｋ−ｂｕｔａｎｏｌａｍｉｎｅ）、ジ−ｓｅｋ−ブタノールアミンおよびトリ−ｓｅｋ−ブタノールアミンを引用することができる。
【００２６】
有用なアルカノールアミンの１つの重要な基は、メチルエタノールアミン、ジメチルエタノールアミン、ジエチルエタノールアミン、ブチルエタノールアミン、メチルジエタノールアミンおよびエチルジエタノールアミンなどの低級アルキルアルカノールアミンを含む。有用なアルカノールアミンについての追加的な情報は、書籍のＫｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ  ３ｒｄ  Ｅｄ．，Ｖｏｌ．１，ｐ．９４４（本明細書に組み込まれる）において見出すことができる。
【００２７】
Ｒ１が水素であり、Ｒ２およびＲ３が、水素およびヒドロキシル基で置換されているエチルを含む群から、好ましくは水素および２−ヒドロキシエチルを含む群から選択され、Ｒ４が、ヒドロキシル基で置換されているエチル、好ましくは２−ヒドロキシエチルであることが、とくに推奨される。したがって、本発明のカルボン酸アンモニウムは、好ましくは、通常のモノ、ジまたはトリエタノールアミンに基づいている。
【００２８】
最も有利な態様において、式（１）の有機カルボン酸アンモニウムは、ギ酸とモノエタノールアミンの塩または錯体およびプロピオン酸とモノエタノールアミンの塩または錯体を含む群から選択される。これらの作用物質は、物質の木材への最大限の吸収および木材における保持を提供する。任意の一態様において、有機カルボン酸アンモニウムは、ギ酸とモノエタノールアミンの塩と、プロピオン酸とモノエタノールアミンの塩との、好ましくは８０：２０〜２０：８０の重量比の混合物である。
【００２９】
式（１）の記述されたカルボン酸アンモニウムと組み合わせて使用される木材防腐活性成分は、アミノプロピルカルボン酸若しくはその塩、ヒドロキシ酸若しくはその塩、ホスホネート（すなわち、有機ホスホネート、すなわちオルガノホスフェート）またはこれらの混合物を含む群から選択されるキレート剤を含有する。
【００３０】
キレート化は、多座（複数結合）リガンドと単一中心原子の間に２つ以上の別々の結合が形成されることまたは存在することである。通常、これらのリガンドは有機化合物であり、キラント、キレーター、キレート剤または金属イオン封鎖剤と呼ばれる。キレート剤は、沈殿物またはスケールを生じる他の要素またはイオンと通常反応することがないように、イオンを不活性化する特定の金属イオンと可溶性錯体分子を生成する化学薬品である。
【００３１】
好ましくは、本発明のキレート剤は、鉄およびマンガンイオンと結合することができ、ＨＥＤＰなどの分子構造にリン（Ｐ）を含有することができるキレート剤である。
【００３２】
キレート酸が錯化剤である場合、エチレンジアミン四酢酸（ＥＤＴＡ）、ニトロロ三酢酸（ＮＴＡ）、ｎ−ヒドロキシエチル−エチレンジアイニン三酢酸（ＨＥＤＴＡ）、ジエチレントリアミン五酢酸（ＤＴＰＡ）、エチレンジアミン−ジ−ｏ−ヒドロキシフェニル酢酸（ＥＤＤＨＤＡ）、ジエタノールグリシン（ＤＥＧ）、エタノールジグリシン（ＥＤＧ）若しくはその塩、または１−ヒドロキシエチリデン，１，１−ジホスホン酸（ＨＥＤＰ）、エチレンジアミンテトラメチレンホスホン酸（ＥＤＴＭＰ）、ジエチレントリアイミンペンタメチレンホスホン酸（ＤＴＰＭＰ）若しくはその塩またはこれらの混合物を含む群から選択することができる。
【００３３】
好ましくは、キレート剤はリンを含む。最も好ましいリン含有キレート剤は、１−ヒドロキシエチリデン，１，１−ジホスホン酸（ＨＥＤＰ）、エチレンジアミンテトラメチレンホスホン酸（ＥＤＴＭＰ）、ジエチレントリアイミンペンタメチレンホスホン酸（ＤＴＰＭＰ）若しくはその塩またはこれらの混合物である。
【００３４】
式（１）のカルボン酸アンモニウムを、その場で出発物質から調製することにより木材に接触させる、換言すると、木材に実質的に接触させることもできる。ここで典型的な出発材料は、水酸化物または式（１）のアンモニウムイオンにより生成される塩、例えば塩化物および酸または式（１）の酸イオンにより生成される塩、例えばナトリウム塩を含み、主に下記の反応（２）をもたらす：
ｎＮＲ１Ｒ２Ｒ３Ｒ４Ｘ＋Ｒ５（ＣＯＯＭ）ｎ→［ＮＲ１Ｒ２Ｒ３Ｒ４］＋ｎ［Ｒ５（ＣＯＯ）ｎ］−ｎ＋ｎＭＸ    （２）
安定
ここで、Ｒ１、Ｒ２、Ｒ３、Ｒ４、Ｒ５およびｎは、式（１）と同一であり、ＸおよびＭは、それぞれ、安定した酸または塩を生成するアニオンおよびカチオンである。典型的なアニオンＸは、ヒドロキシルおよびハロゲン化物を含み、典型的なカチオンＭは、プロトン、ならびにアルカルおよびアルカリ土類金属を含む。
【００３５】
実施において、式（１）のカルボン酸アンモニウムは、例えば、アンモニウムカチオン供給源をカルボキシルアニオン供給源と望ましいモル比により、媒質を用いないかまたは媒質として水などの適切な溶媒を使用して混合することによって調製される。出発材料がアミンおよび酸である場合、これらを、必要であれば穏やかに加熱しながら単に混合する。出発材料が塩から構成される場合、これらを、典型的には別々に水に溶解し、次に溶液を合わせる。そのように生成された塩または錯体が疎水性である場合、油状若しくはペースト様沈着物またはロウ様沈殿物として水相から離れ、既知の方法により水相から分離することができる。出発材料と生成された生成物の両方が疎水性である場合、調製は水の代わりに有機溶媒で実施することができる。
【００３６】
予備段階の結果は、式（１）のカルボン酸アンモニウムが例えば流体対：エチレンアミン−ギ酸である場合、特定の状況下において反応させ、溶媒が存在しないときはアミドを生成することができる。温度の増加はアミド生成に好ましい。エステルはほとんど生成されない。
【００３７】
式（１）の有機カルボン酸アンモニウム、ならびにこれらのカルボン酸アンモニウムから得られる組成物および溶液の原材料は、ＡｈｌｎａｓらのＵＳ特許出願第１２／６３９１０９号に記載されている凝固点降下組成物の再利用によって得られる。
【００３８】
本発明の木材処理方法において、式（１）の有機カルボン酸アンモニウムは、好ましくは水溶液の形態である。水溶液は、好ましくは、カルボン酸アンモニウム、有機活性成分、ならびに可能であれば水、添加剤および界面活性剤から構成される全組成物の、例えば５〜９５重量％、典型的には１５〜４５重量％の濃度を有する。
【００３９】
現在、式（１）のカルボン酸アンモニウムの有機カルボン酸アンモニウムが、木材防腐活性成分を、シロアリに対する木材特性をもたらすキレート剤を含有する木材の中に移動するのにとくに適していることが見出されている。前記活性成分は、好ましくは、有機活性成分塩と有機活性成分酸の混合物または反応生成物である。
【００４０】
一方、本発明は、式（１）の両方の極性軸（polar pole）、すなわちアンモニウムカチオンとカルボン酸アニオンが、処理された木材材料に容易に吸着し、吸収されるという事実に基づいている。両方の極性分子の小さい分子サイズ、低い表面張力、ならびに木材の疎水性および親水性の材料、構成成分および分子に両方の極性分子を結合する特殊な機能は、有機カルボン酸アンモニウムを木材処理における使用にとって極めて有効にする。木材材料は有機カルボキシレートで容易に処理することができ、有機カルボキシレートは、浸出することなく木材材料の内部にとどまる。
【００４１】
木材を、式（１）の有機カルボン酸アンモニウムと、活性成分を含有するキレート剤とを含む溶液で処理すると、木材材料は、無脊椎動物に対してより耐性になり、加えて火に対してより良好な特性を得ることができる（防火）。標的無脊椎動物に対する、とくにアリおよびシロアリなどの昆虫に対する耐性は、前記標的無脊椎動物に対するキレート剤の忌避効果に基づいている。
【００４２】
木材を、記述されたキレート剤を含有する十分に多量の溶液で処理することができ、これらのキレート剤は、これらの効果が昆虫に対する忌避効果に基づいているので無害の無脊椎動物、とくに無害の昆虫に対して有毒ではない。
【００４３】
昆虫を忌避せしめる記述されたキレート剤を木材防腐溶液に使用することによって、キレート剤の使用が木材材料の防火特性も改善するので、追加的な予想外の利点を得ることができる。
【００４４】
式（１）の有機カルボン酸アンモニウムが木材に十分に吸収されるので、別の態様において、木材を微生物から保護する活性成分などの他の活性成分の更なる担体として使用することができる。
【００４５】
式（１）の有機カルボン酸アンモニウムが木材に十分に吸収されるので、別の態様において、木材を微生物から保護する活性成分などの他の種類の活性成分の担体として使用することができる。ここで担体は、活性成分を溶解し、多量に木材の中に移動し、木材において保持する。したがって、考慮されるカルボン酸アンモニウムの質および量は、木材防腐剤を木材の中に移動するように選択することができる。
【００４６】
式（１）の有機カルボン酸アンモニウムは、殺微生物性木材防腐剤も含む木材の中に木材防腐剤を移動するのにとくに適している。殺微生物性木材防腐剤は、好ましくは、有機活性成分塩と有機活性成分酸の混合物または反応生成物である。
【００４７】
活性成分の殺微生物性有機活性成分塩構成成分は、好ましくは、芳香族酸のアルカリ金属、アルカリ土類金属およびアンモニウム塩、脂肪族および芳香族スルホン酸のアルカリ金属、アルカリ土類金属およびアンモニウム塩、ならびにアミンの酸塩を含む群から選択される。とくに有利な有機活性成分塩は、安息香酸ナトリウム、アルキルベンゼンスルホン酸ナトリウム、塩化セチルピリジニウムおよびギ酸とエタノールアミンの塩を含む。後者は、十分に吸収可能な式（１）の有機カルボン酸アンモニウムとしても作用する。
【００４８】
木材を微生物から保護するのに使用される活性成分の有機活性成分酸構成成分は、好ましくは、芳香族カルボン酸およびスルホン酸、脂肪酸、有機ヒドロキシル酸、ならびにこれらのオリゴマーおよびキレート酸を含む群から選択される。好ましい物質は、安息香酸、Ｃ６〜Ｃ２０脂肪酸、好ましくはステアリン酸などのＣ１２〜Ｃ１８脂肪酸およびエチレンジアミン四酢酸（ＥＤＴＡ）を含む。安息香酸とステアリン酸などのＣ１２〜Ｃ１８脂肪酸の混合物は、とくに有利な有機活性成分の構成成分である。
【００４９】
有機活性成分酸と有機成分塩／カルボン酸アンモニウムの有利な組合せは、ギ酸および／またはプロピオン酸と一緒にした、ＥＤＴＡ＋エタノールアミンの塩である。
【００５０】
本発明の式（１）の有機カルボン酸アンモニウムは、また、酸性クロム酸銅（acidic copper chromate）、アンモニア性ヒ酸銅亜鉛（ammoniacal copper zinc arsenate）、クロム含有ヒ酸銅、アンモニア性銅第四級塩、銅ビス（ジメチルジチオカルバメート）、アンモニア性クエン酸銅、銅アゾールＡおよびホウ酸塩化合物などの他の種類の木材防腐剤を木材の中に移動するように機能する。他の適用可能な市販の木材防腐剤（殺真菌剤、殺虫剤、殺シロアリ剤など）は、Ｐｒｅｖｅｎｔｏｌ（登録商標）およびＫ−Ｏｔｈｒｉｎｅ（登録商標）のブランドに使用される活性成分を含む。これらの例は、Ｐｒｅｖｅｎｔｏｌ（登録商標）Ａ８（Ｔｅｂｕｃａｎａｚｏｌｅ）、Ｐｒｅｖｅｎｔｏｌ（登録商標）ＭＰ１００（ＩＰＢＣ）、Ｐｒｅｖｅｎｔｏｌ（登録商標）ＨＳ１１−Ｎ（Ｐｙｒｅｔｈｒｏｉｄｅ）およびＫ−Ｏｔｈｒｉｎｅ（登録商標）１００（Ｄｅｌｔａｍｅｔｒｉｎ）である。
【００５１】
記述されたカルボン酸アンモニウム担体により木材の中に移動され得る非金属木材防腐剤の例は、ボツリンおよび塩化ベンザルコニウム（多様なアルキル鎖長のアルキルベンジルジメチルアンモニウムクロリド）および環境に安全な殺生剤として作用するのでとくに有利な殺生剤であるポリヘキサメチレングアニジン（ＰＨＭＧ）である。さらに、ＰＨＭＧの乾燥特性は非常に良好であり、処理過程を速める。
【００５２】
式（１）のカルボン酸アンモニウムが、上記活性成分として使用される銅化合物を木材材料の中に移動するために使用される場合、これらの銅化合物が水不溶性であるので、カルボン酸アンモニウムと銅化合物が反応して２相の混合物が生じる。ここで、第１相は、不溶性銅化合物を含有し、第２相は、カルボン酸アンモニウム錯体またはイオン化カルボン酸アンモニウムを含有する。本発明は、単に、カルボン酸アンモニウムと銅化合物の反応生成物を木材の中に移動する方法に関するものではない。
【００５３】
しかし、木材防腐剤が銅化合物、ホウ酸塩、クロム酸塩または他の金属化合物を含有する場合、これらの金属の濃度は相対的に低く保たれる。適切な範囲は、組成物（式（１）のカルボン酸アンモニウムと木材防腐剤）の総重量の約１〜１．５重量％である。金属化合物の濃度は、式（１）のカルボン酸アンモニウムにおけるアンモニウムカチオンとカルボン酸アニオンの極性軸の機能を妨げないように十分に低く保たれる。目的が木材防腐剤を木材の中に移動し、そこに保つことにあるので、金属含有防腐剤は、遊離カルボン酸アンモニウムが常に存在するように木材の中に移動され、可能な金属化合物は、イオン化状態またはカルボン酸アンモニウム−金属化合物錯体として移動される。
【００５４】
本発明の一態様において、木材は、微生物からも保護されるという観点から処理される。この場合、式（１）の有機カルボン酸アンモニウムは、それ自体、木材防腐剤として作用することができ、その質および量は木材を微生物から保護するように選択される。水溶液では、式（１）の有機カルボン酸アンモニウムと水の重量比は、とくに１：２０〜２０：１の範囲、好ましくは１：６〜１：１の範囲である。この態様において、木材防腐剤は、典型的には５〜９５重量％の式（１）の作用物質、好ましくは１５〜４５重量％の式（１）の作用物質を含有する。
【００５５】
顕著に良好な木材への吸収および木材での保持を考慮すると、本発明の一態様は、環境に有害な銅および／または亜鉛を水溶液に含める必要はない。
【００５６】
上記幾つかの殺微生物性有機活性成分を他の目的に使用することもできる。例えば、シロアリに対して使用することができる（エチレンジアミン四酢酸（ＥＤＴＡ））または界面活性剤として使用することができる（アルキルベンゼンスルホン酸ナトリウムおよび塩化ベンザルコニウム）。
【００５７】
一態様において、式（１）のカルボン酸アンモニウムは、他の物質を木材の中に移動するためにも使用される。典型的なそのような物質は、Ｇｒａｎｕｌａ  ＬｔｄのＷＯ２００９／１０１２６１またはＷＯ２００９／１０１２６２（ＷＯ公報は完全に本明細書に組み込まれる）に記載されている、酸化防止剤、フリーラジカル捕捉剤、ＵＶ保護剤およびタンニンなどの木材抽出物を含む。
【００５８】
木材は、上記有機活性成分と組み合わせた式（１）のカルボン酸アンモニウムの溶液により、前記溶液が、処理される木材にその厚さの全体にわたってまたは表面から特定の深さまで吸着および吸収されるように処理される。多様な代替案が存在するので、処理は木材加工の適切な時点、例えば木材の最終乾燥の際に実施することができる。本発明の木材処理溶液を加熱することができるおよび／または高温をこの方法において使用することができ、それによって吸着および吸収をさらに改善することができる。本発明は、費用効果の高い方法で木材材料を処理する好都合な手順を可能にし、前記手順は、加工ラインの１段階が木材製品または物品の処理の連続工程を含み、例えば第１工程が圧力含浸を使用し、第２工程が噴霧、塗布または木材に作用物質若しくは水溶液を真空下で含浸する他の表面処理方法を使用するように、他の一般的な方法に容易に組み込まれる。典型的な含浸時間は１〜１２０分であり、典型的な処理温度は８０〜１６０℃である。含浸した後、木材は、通常すすがれる。
【００５９】
本発明は、また、無脊椎動物、とくにアリおよびシロアリなどの昆虫に対する保護を提供する、木材防腐組成物に関する。組成物は、有機カルボン酸アンモニウムと、無脊椎動物を忌避せしめるキレート剤を含有する有機活性成分とを含有する。有機カルボン酸アンモニウムは、下記式：
［ＮＲ１Ｒ２Ｒ３Ｒ４］＋ｎ［Ｒ５（ＣＯＯ）ｎ］−ｎ    （１）
［式中、Ｒ１、Ｒ２およびＲ３は、水素、１〜６個の炭素原子を含有する置換アルキルおよび１〜６個の炭素原子を含有する非置換アルキルを含む群から選択され、Ｒ４は、１〜６個の炭素原子を含有する置換アルキルまたは１〜６個の炭素原子を含有する非置換アルキルであり、Ｒ５は、水素、１〜６個の炭素原子を含有する置換ヒドロカルビルまたは１〜６個の炭素原子を含有する非置換ヒドロカルビルであり、ｎは、１〜６の整数である］を有する。活性成分は、アミノポリカルボン酸若しくはその塩、ヒドロキシ酸若しくはその塩、ホスホネート若しくはその塩またはこの基の２つ以上に属するキレート剤の混合物を含む群から選択される。
【００６０】
このように本発明の木材防腐組成物は、式（１）の同じ有機カルボン酸アンモニウムおよび無脊椎動物を忌避せしめる同じ活性成分を含有し、これらは上記木材調製方法に使用される。したがって、活性成分と組み合わせた有機カルボン酸アンモニウムおよびこれらの組成物に関する上記の技術的な特殊機能も、本発明の木材防腐組成物に当てはまる。このため、組成物の幾つかの重要な機能しか下記に繰り返さない。
【００６１】
木材防腐組成物の式（１）の有機カルボン酸アンモニウムにおいて、Ｒ５は、好ましくは水素、メチルまたはエチルである。Ｒ１は、好ましくは水素であり、Ｒ２およびＲ３は、好ましくは水素および２−ヒドロキシエチルを含む群から選択され、Ｒ４は、好ましくは２−ヒドロキシエチルである。
【００６２】
無脊椎動物を忌避せしめる活性成分は、好ましくは昆虫忌避活性成分、より有利にはシロアリおよび／またはアリ忌避活性成分である。好ましくは、キレート剤は、鉄およびマンガンイオンと結合し、分子構造にリン（Ｐ）を含有する。この種類の典型的なキレート剤は、１−ヒドロキシエチリデン，１，１−ジホスホン酸（ＨＥＤＰ）、エチレンジアミンテトラメチレンホスホン酸（ＥＤＴＭＰ）若しくはジエチレントリアイミンペンタメチレンホスホン酸（ＤＴＰＭＰ）またはこれらの混合物である。
【００６３】
したがって、組成物における式（１）の有機カルボン酸アンモニウムは、好ましくは、ギ酸とモノエタノールアミンの塩、プロピオン酸とモノエタノールアミンの塩またはこれらの塩の混合物を含む群から選択される。混合物の重量比は、好ましくは８０：２０〜２０：８０の範囲である。
【００６４】
式（１）の有機カルボン酸アンモニウムは、典型的には、式（１）のカルボン酸アンモニウムと、無脊椎動物、とくにシロアリおよびアリなどの昆虫から木材を保護するキレート剤を含有する木材防腐組成物とを含む組成物全体の、典型的には５〜９５重量％の濃度を有する水溶液の形態である。
【００６５】
無脊椎動物に対するキレート剤含有木材防腐溶液は、好ましくは、０．０１〜９５重量％、より有利には０．０１〜４５重量％の活性成分濃度を有し、１〜５０重量％のカルボン酸アンモニウム濃度を有する水溶液またはディスパージョンの形態である。この種類の水性木材防腐水溶液は、界面活性剤および他の種類の活性成分、粘度改質剤、殺生剤、着色剤、ＵＶ保護物質、組成物の撥水性を改質する作用物質、安定性向上剤などを含む添加剤も含有することができる。
【００６６】
界面活性剤は、液体の表面張力を低下させて容易な拡散を可能にするおよび２つの液体間の界面張力を低下させる湿潤剤である。界面活性剤は、その頭における形式荷電基の存在により分類することができる。非イオン性界面活性剤は頭に電荷基を有さない。イオン性界面活性剤の頭は実効荷電を有する。電荷が陰性である場合、界面活性剤はとりわけアニオン性と呼ばれ、電荷が陽性である場合、カチオン性と呼ばれる。界面活性剤が頭に２つの反対に荷電した基を含有する場合、双性イオン性と呼ばれる。
【００６７】
アルキルベンゼンスルホン酸ナトリウムの代わりに、調製される組成物に応じて他の界面活性剤を使用することもできる。表面活性剤（tensides）、すなわち界面活性剤の使用は、式（１）の有機カルボン酸アンモニウムおよび木材防腐活性成分の分布および浸透をさらに改善し、皮膜形成樹脂、ならびに脂肪酸および／または多糖類に基づいたエマルションの溶解を促進する、すなわち既製の木材防腐剤において相分離を防止する。
【００６８】
それぞれの種類の一般的に遭遇する界面活性剤の幾つかには、ドデシル硫酸ナトリウム、ラウリル硫酸アンモニウムなどの硫酸塩、スルホン酸塩またはカルボン酸塩アニオンおよびラウレス硫酸ナトリウム、アルキルベンゼンスルホン酸塩または脂肪酸塩などの他のアルキル硫酸塩に基づいたアニオン性のもの；塩化セチルピリジニウムなどの第四級アンモニウムカチオンに基づいたカチオン性のもの；アルキルポリグルコシド、セチルアルコールおよびオレイルアルコールを含む脂肪アルコールなどの非イオン性のものが含まれる。
【００６９】
本発明の木材防腐組成物は、添加剤として１または数個の殺微生物剤を含むこともできる。
【００７０】
有機カルボン酸アンモニウムは、組成物において単独で作用することができるかまたは微生物に対して追加的に木材を保護する殺微生物剤として別の殺微生物性木材防腐化合物と一緒に作用することができる。
【００７１】
殺微生物性木材防腐化合物は、好ましくは、有機活性成分塩と有機活性成分酸の混合物または反応生成物である殺微生物性活性成分を含む。有機活性成分塩は、典型的には、安息香酸ナトリウム、アルキルベンゼンスルホン酸ナトリウム、塩化セチルピリジニウム、ギ酸とエタノールアミンの塩またはこれらの混合物である。有機活性成分酸は、典型的には、安息香酸、ステアリン酸、エチレンジアミン四酢酸（ＥＤＴＡ）またはこれらの混合物である。
【００７２】
殺生剤ではＰＨＭＧを記述することがとくに望ましく、カビに対する保護を増強するために、好ましくは０．００１〜５重量％を本発明の木材防腐組成物に加えることができる。さらに、ＰＨＭＧの乾燥特性は非常に良好であり、処理過程を速める。他のポリマーグアニジンまたはポリマー化合物も、木材防腐組成物に含まれ得る。
【００７３】
脂肪酸および／または多糖類などの塗料型樹脂を本発明の木材防腐組成物に加えて、木材材料の撥水性をさらに改善することができる。
【００７４】
０．００５〜７重量％の表面活性剤を木材防腐組成物に加えて、安定性をさらに改善することまたは木材への木材防腐組成物の吸着および吸収をさらに促進することができる。
【００７５】
本発明は、また、木材にこの組成物を含浸することにより木材を調製するための、上記組成物の使用に関する。また、驚くべきことに、本発明のカルボン酸アンモニウムを、そのまままたは木材を腐食しない、腐食の少ない若しくは防食にする既知の防食剤と一緒に使用できることが見出されている。調製した後、木材は、木材と接触する釘、ねじなどのような金属体の腐食を予防または低減する。
【００７６】
本発明者らは、また、式（１）：
［ＮＲ１Ｒ２Ｒ３Ｒ４］＋ｎ［Ｒ５（ＣＯＯ）ｎ］−ｎ    （１）
［式中、Ｒ１、Ｒ２およびＲ３は、水素、１〜６個の炭素原子を含有する置換アルキルおよび１〜６個の炭素原子を含有する非置換アルキルを含む群から選択され、Ｒ４は、１〜６個の炭素原子を含有する置換アルキルまたは１〜６個の炭素原子を含有する非置換アルキルであり、Ｒ５は、水素、１〜６個の炭素原子を含有する置換ヒドロカルビルまたは１〜６個の炭素原子を含有する非置換ヒドロカルビルであり、ｎは、１〜６の整数である］で示されるカルボン酸アンモニウムが、それ自体、無脊椎動物忌避特性を有することを見出している。無脊椎動物は、例えば、カタツムリ、ワーム類または昆虫であることができる。昆虫は、とくにシロアリである。
【００７７】
用途に応じて、カルボン酸アンモニウムは、固体形態または溶液であることができる。好ましくは、式（１）のカルボン酸アンモニウムは、木材材料を処理する溶液として使用される。カルボン酸アンモニウム処理木材材料は、無脊椎動物、とくにシロアリを忌避せしめる。式（１）のアンモニウムイオン［ＮＲ１Ｒ２Ｒ３Ｒ４］＋ｎおよび酸イオン［Ｒ５（ＣＯＯ）ｎ］−ｎの好ましい構造および特性は、上記において広範囲にわたって考察されており、したがってこれに関して繰り返すことは意図するところではない。
【００７８】
木材は、式（１）のカルボン酸アンモニウムの溶液により、前記溶液が、処理される木材にその厚さの全体にわたってまたは表面から特定の深さまで吸着および吸収されるように処理される。カルボン酸アンモニウムの吸収および吸着特性およびカルボン酸アンモニウム溶液を調製する一般的方法も、上記において広範囲にわたって考察されている。本明細書以降の「実施例」の項目では、カルボン酸アンモニウム含有溶液をそのまま使用する場合にも適用可能である溶液で木材材料を含浸、噴霧および塗布する幾つかの確立された方法が示されている。
【００７９】
式（１）のカルボン酸アンモニウムが溶液として使用される場合、上記のように、すなわち、アンモニウムカチオン供給源をカルボキシルアニオン供給源と望ましいモル比により、媒質を用いないかまたは媒質として水などの適切な溶媒を使用して混合することによって調製される。
【００８０】
式（１）のカルボン酸アンモニウムが固体として使用される場合、好ましくは、式（１）に存在する酸構成成分の塩の適切なモル量と混合した式（１）に存在するアンモニウム構成成分の塩との適切なモル比を含む塩の混合物である。
【００８１】
式（１）のカルボン酸アンモニウムの無脊椎動物忌避特性は、液体または水溶性有機カルボン酸アンモニウムと、上記キレート剤を含む活性成分との混合物を使用して増強することができる。
【００８２】
幾つかの場合において、式（１）のカルボン酸アンモニウムを、マウスおよびラット、トリ、ならびに他の有害生物などの小型脊椎動物の忌避に使用することができる。
【００８３】
実施例
多数の実施例を、本発明を明確にする目的のためだけに下記に示す。
【００８４】
組成物
食物のシロアリ保護のための典型的な水溶液は、０．０１〜１０重量％の前記木材防腐溶液（例えば、ホスホン酸塩に基づいたＨＥＤＰ）および式（１）のカルボン酸アンモニウムおよび１〜４５重量％のキレート剤含有木材防腐剤成分を含有し、残りは、実質的に水、添加剤および界面活性剤である。
【００８５】
防火（およびシロアリ保護）のための典型的な水溶液は、５〜３５重量％の前記木材防腐溶液（例えば、ホスホン酸塩に基づいたＨＥＤＰ）および式（１）のカルボン酸アンモニウムおよび１〜３０重量％のキレート剤含有木材防腐剤成分を含有し、残りは、実質的に水、添加剤および界面活性剤である。
【００８６】
好ましくは、本発明のキレート剤は、鉄およびマンガンイオンと結合することができ、ＨＥＤＰなどの分子構造にリン（Ｐ）を含有することができるキレート剤である。
【００８７】
昆虫に対する、とくにシロアリおよびアリに対する木材保護組成物の例。
組成物１
組成物１が第一義的に指向するのは、昆虫、とくにシロアリに対する忌避剤である。
３０重量％のモノエタノールアンモニウムホルミエート（４３重量％のギ酸および５７重量％のモノエタノールアミン）
８．３３重量％のＣｕｂｌｅｎ  ＫＴ６００（６０重量％のＨＥＤＰ）
０．５重量％のＰＨＭＧ２０（２０重量％のＰＨＭＧ）
１重量％のイオン性表面活性剤
残部は水
【００８８】
例１の組成物は、木材に十分に吸着および吸収され、木材材料内で優れた固定化を有する。
【００８９】
火から木材を保護し、昆虫に対して、とくにシロアリおよびアリに対して有用でもある組成物の例
組成物２
組成物２は、第一義的に木材を火から保護することを意図するものである一方、シロアリなどの昆虫に対する忌避特性も有する。
１０重量％のモノエタノールアンモニウムホルミエート（４３重量％のギ酸および５７重量％のモノエタノールアミン）
４９．２重量％のＣｕｂｌｅｎ  ＫＴ６００（２９．５重量％のＨＥＤＰ）
２０．６重量％のアンモニア水（２４．５重量％）、すなわち、アンモニア（１００％）
３．６重量％のイオン性表面活性剤
残部は水
【００９０】
例２の化合物をトウヒまたはカバ製の合板の表面に適用した。組成物は、１回適用したとき、約２５０ｇ／ｍ２で木材に十分に吸収された。処理木材材料は、標準ＥＮ５６６０に従った試験において優れた防火特性を示した。
【００９１】
例２の組成物は、木材に十分に吸着および吸収され、木材材料内で優れた固定化を有する。
組成物１および２を、下記に記載されているように、木材に含浸、塗布または噴霧することに使用できる。
【００９２】
特定の適用および木材処理方法に応じて、本発明の組成物を、カルボン酸アンモニウムおよびキレート剤含有量に関して、例１または２で調製したものと比較して極めて大幅に改質することができる。例えば、例２の組成物を使用し、この組成物で木材を含浸する場合、キレート剤の量を例１または２に示されている濃度の約１／２０に下げることが可能であり得る。
【００９３】
組成物１および２に使用されるキレート剤の１−ヒドロキシエチリデン，１，１−ジホスホン酸（ＨＥＤＰ）を、エチレンジアミンテトラメチレンホスホン酸（ＥＤＴＭＰ）またはジエチレントリアイミンペンタメチレンホスホン酸（ＤＴＰＭＰ）などの他のリン含有キレート剤に代えることができる。
【００９４】
以下に、無脊椎動物を忌避せしめる上記キレート剤を含有する組成物および溶液に使用することもできる例示的な殺微生物活性成分を示す。これらの殺微生物活性成分に関して記述されたカルボン酸アンモニウム担体も、無脊椎動物を忌避せしめる上記キレート剤を調製するときに使用することができる。
【００９５】
殺微生物剤の研究
目的
カルボン酸アンモニウム担体と、木材を損傷する微生物（カビおよび青変病および腐朽菌）に対する本発明の活性成分とを組み合わせる系の殺微生物効果を決定するために研究を行う。
【００９６】
１．材料および方法
１．１  カルボン酸アンモニウム担体
２つのカルボン酸アンモニウム担体混合物を試験のために選択し、水溶性混合物を添付の表（表１）に示されているように選択した。ホワイトスピリット溶媒は、基準担体として追加的に使用した。
【表１】
0005723571.tif 000002
【００９７】
２．２  活性成分およびそれらの混合物
研究される活性成分は、以下の表（２および３）の中央列に提示されている市販および新たな溶液から構成される。表の右側列は、表１において使用されたカルボン酸アンモニウム溶液に対応する。
【表２】
0005723571.tif 000003
【表３】
0005723571.tif 000004
【００９８】
２．３  木材材料の抽出試験
オーブン乾燥マツ表面試料（１５×１５×５ｍｍ）を、５つの異なる抽出手順（手順１〜５）により抽出した。未加工（未抽出）木材試料を、抽出木材材料の基準材料として使用した。
【００９９】
抽出手順１、水抽出
木材試料を、抽出の前に水で含浸（真空含浸）した。水含浸試料を、オートクレーブにより１２１℃の温度で２０分間抽出した。
【０１００】
抽出手順２、ＭＨＥＡ１
木材試料を、５０％のＭＨＥＡ担体で含浸（真空含浸）し、含浸試料をオートクレーブにより１２１℃の温度で２０分間抽出した。次に試料を、すすぎ水が透明になるまで冷水ですすいだ（少なくとも３〜４回のすすぎ、１回は水でのすすぎ＝圧力下で水中に一晩）。
【０１０１】
抽出手順３、ＭＨＥＡ２
木材試料を、５０％のＭＨＥＡ担体で含浸（真空含浸）し、含浸試料をオートクレーブにより１２１℃の温度で２０分間抽出した。次に試料を、圧力下で冷水により一晩かけてすすいだ（１回のすすぎ）。
【０１０２】
抽出手順４、溶媒抽出
木材試料を、Ｓｏｘｈｌｅｔ装置においてアセトンにより４時間抽出した。この後、試料を、Ｓｏｘｈｌｅｔ装置において蒸留水により４時間さらに抽出した。試料を、抽出の間で乾燥しなかった。
【０１０３】
抽出手順５、溶媒−ＭＨＥＡ抽出
木材試料を、Ｓｏｘｈｌｅｔ装置においてアセトンにより４時間抽出した。次に、試料を、Ｓｏｘｈｌｅｔ装置において蒸留水により４時間さらに抽出した。試料を、抽出の間で乾燥しなかった。水抽出の後、試料を自然乾燥し、５０％のＭＨＥＡ担体で含浸（真空含浸）した。含浸させた後、試料を圧力下で水により一晩かけてすすいだ。
【０１０４】
２．４．活性成分とａｎｃａｔの混合物の生物学的効果および抽出木材
２．４．１  腐敗試験
小型のマツ表面試料（１５ｍｍ×１５ｍｍ×５ｍｍ）を、研究の活性成分担体混合物（表２）で真空含浸した。未処理試料および単にancat担体またはホワイトスピリット溶媒で処理した試料を、基準として使用した。褐色腐朽菌、Coniophoraputeana、ＢＡＭ  Ｅｂｗを試験真菌として選択した。真菌株は、ＶＴＴ  Ｔｅｃｈｎｉｃａｌ  Ｒｅｓｅａｒｃｈ  Ｃｅｎｔｒｅ  ｏｆ  Ｆｉｎｌａｎｄ，Ｂｕｉｌｄｉｎｇ，Ｂｕｉｌｔ  Ｅｎｖｉｒｏｎｍｅｎｔの株コレクション由来である。
【０１０５】
試料に吸収された活性成分−担体の混合物の量（保持ｋｇ／ｍ３）を、計算手段および乾燥に基づいた計量（含浸およびすすぎの前後の試料の乾燥重量）により決定した。試料の一部を、腐敗試験を開始する前に水ですすいだ。すすぎは、試験片を水で含浸し、試料を水中で４日間すすぐことにより実施した。すすぎ水は、すすぎ操作の際に４回取り換えた。すすぎは、改変したＥＮ８４標準により実施した。試料に吸収された活性成分−担体の量を、すすぎの後でも決定した。
【０１０６】
腐敗試験は、速めて改変したＥＮ１１３標準により実施した。基準試料、ならびにすすいでいないおよびすすいだ試験試料を、５週間かけて腐敗させた。含浸処理の効果は、真菌により引き起こされる重量損失に基づいて決定した。
【０１０７】
２．４．２  カビおよび青変病試験
カビおよび青変病試験において、マツ表面木材試料（２５×５０×５ｍｍ）を、活性成分と担体の混合物（表３）で真空含浸した。試料をすすがなかった。
【０１０８】
活性成分と担体の混合物、ならびにこれらの基準の抗カビおよび抗青変病効果を、懸濁方法により実験室において検査した。試験試料および基準試料を、暴露チャンバーに無作為の順序で吊した。チャンバーの相対湿度は、試験温度の２０℃（＋／−２℃）で９５〜１００％の範囲の水により調節した。
【０１０９】
青変病およびカビ真菌懸濁液を、試験を開始する前に試験ボックスに注入した。カビ懸濁液は、木材において生育する３つのカビ種：アスペルギルス・バーシカラー（Ａｓｐｅｒｇｉｌｌｕｓ  ｖｅｒｓｉｃｏｌｏｒ）（Ｅ１）、グラドスポリウム・スファエロスペルマム（Ｇｌａｄｏｓｐｏｒｉｕｍ  ｓｐｈａｅｒｏｓｐｅｒｍｕｍ）（Ｒ７）およびペニシリニウム種（Ｐｅｎｉｃｉｌｌｉｕｍ  ｓｐ．）（１０１７）を含有した。青変病懸濁液は、以下の種：アウレオバシジウム・プルランス（Ａｕｒｅｏｂａｓｉｄｉｕｍ  ｐｕｌｌｕｌａｎｓ）（Ｔ１）、スクレロホマ・エントキシリナ（Ｓｃｌｅｒｏｐｈｏｍａ  ｅｎｔｏｘｙｌｉｎａ）（Ｚ１７）およびセラトシスチスピリフェラ（Ｃｅｒａｔｏｃｙｓｔｉｓｐｉｌｉｆｅｒａ）（Ｚ１１）から構成した。真菌株は、ＶＴＴ  Ｔｅｃｈｎｉｃａｌ  Ｒｅｓｅａｒｃｈ  Ｃｅｎｔｒｅ  ｏｆ  Ｆｉｎｌａｎｄ，Ｂｕｉｌｄｉｎｇ，Ｂｕｉｌｔ  Ｅｎｖｉｒｏｎｍｅｎｔの株コレクション由来である。試験試料のカビ発生（moulding）は、試験の開始から２、４、６、８および１０週目に目視により０〜５のスケールでモニタリングした。
０＝増殖なし
ｓ１＝増殖開始の痕跡あり（顕微鏡による観察）
２＝１〜１０％の領域が微生物増殖で覆われる（顕微鏡による観察）
３＝１０〜３０％の領域が微生物増殖で覆われる（目視による観察）
４＝３０〜７０％の領域が微生物増殖で覆われる（目視による観察）
５＝１００％の領域が微生物増殖で覆われる（目視による観察）
【０１１０】
３．結果
３．１  活性成分と担体の混合物の抗腐敗効果および抽出手順
イドタケ（Ｃ．プテアナ（Ｃ．ｐｕｔｅａｎａ））は、木材材料の重量損失を引き起こし、強度を低減する褐色腐朽菌である。褐色腐朽菌の代謝は、木材の炭化水素構造の構成成分（ヘミセルロースおよびセルロース）を利用し、またリグニン構造も変える。褐色腐敗病が長期間進行すると、脆いリグニンしか残らず、軽い圧力でさえも粉塵に分解する。
【０１１１】
腐敗試験の結果を図１〜３に例示する。結果は、試験した活性成分と担体の混合物およびａｎｃａｔ担体の全てが、すすがないと、促進腐敗試験においてＣ．プテアナにより引き起こされた腐敗のみを防止したことを示す。全ての場合において、試料の重量損失は、ＥＮ１１３標準で設定した防腐効果限界の重量損失よりも少なかった（≦３％）。
【０１１２】
３％未満の重量損失は、防腐剤がＴｅｂｕｃｏｎａｚｏｌｅ−ＭＨＥＡ、Ｔｅｂｕｃｏｎａｚｏｌｅ−ＭＨＥＡ＋ＰＲＥＡ、ＣＥＢＥ２−ＭＨＥＡ、ＣＥＯＳ−ＭＨＥＡまたはＢＨＴＥＢ−ＭＨＥＡを含有した場合にすすぎ試料において達成された。ほぼ３％の重量損失限界は、安息香酸−ＭＨＥＡ＋ＰＲＥＡ（４．２重量％の重量損失）または酸性形態のＥＤＴＡ−ＭＨＥＡ＋ＰＲＥＡ（５．２％の重量損失）を含有したすすぎ試料によって達成された。すすぎは、安息香酸−ＭＨＥＡ（７．３％の重量％損失）および酸性形態のＥＤＴＡ−ＭＨＥＡ（１２．７％の重量損失）の抗腐敗効果を明らかに低減した。
【０１１３】
すすがなかった場合、両方のａｎｃａｔ担体は、試験試料において腐朽菌により引き起こされた重量損失を効率的に防止した。ＭＨＥＡ＋ＰＲＥＡの効果は、すすいだ後に減少し、９％の重量損失が試験試料において記載された。ホワイトスピリットは、腐朽菌により引き起こされた重量損失を防止しなかった。対照的に、ＳＢＢＷ３０とホワイトスピリットの混合物は、すすがなかった場合とすすいだ場合の両方において高い抗腐敗効果を有することが証明された。
【０１１４】
抽出試験の目的は、例えば担体における可溶性糖または構造構成成分の除去が木材の腐敗耐性を増加するかを決定することであった。ａｎｃａｔ担体は、炭化水素、とくにヘミセルロースのキシランを木材材料から抽出することを証明した（抽出試験の結果を参照すること）。腐敗試験の結果は、水抽出（抽出手順１）、ＭＨＥＡ１（抽出手順２）および溶媒抽出（抽出手順４）が、抽出木材材料の腐敗耐性を増加しなかった（重量損失＞３０％）ことを示した。対照的に、抽出手順３（ＭＨＥＡ２）および５（溶媒−ＭＨＥＡ抽出）で処理した試料では、腐朽菌により引き起こされた重量損失は、標準により規定された３％限界を下まわった。
【０１１５】
図３。木材材料の抗腐敗特性に対する抽出手順の効果。
表４は、含浸の際に試料に吸収された活性成分−担体の含有量を表す。含有量は比較的高く、１９０〜２４０ｋｇ／ｍ３の範囲で変わった。すすぎは、吸収に対して顕著な効果はなかった。
【表４】
0005723571.tif 000005
【０１１６】
３．２  活性成分／担体の混合物の抗カビおよび抗青変病効果、ならびに抽出手順
青変病菌は、木材材料の構造に浸透し、木材を病変させる（staining）ことにより、変色を起こし、材料の水分挙動を変える（材料はより高い水分吸収を有する）。青変病菌の代謝は、主に可溶性の栄養素を利用し、通常、木材の重量損失または強度減少を生じない。対照的に、カビ菌は木材材料の表面にのみ増殖する。カビは、材料構造の中に浸透せず、したがって重量損失または強度減少を引き起こさない。カビは、材料表面に存在する可溶性栄養素によって生存する。カビにより引き起こされる損傷は、変色および悪臭、ならびに健康被害の可能性に関する。
【０１１７】
青変病試験は何も結果を生じなかった。青変病は、１０週間の暴露期間中、処理または未処理試料において１つも観察されなかった。未処理基準の場合において、このゼロという結果は、また部分的には、活性成分と担体の混合物の吸湿性により引き起こされる試料の過剰水分、試験化合物への青変病菌の感受性、および／または担体の高い移動能力による未処理基準試料への活性成分の移動にも起因し得る。
【０１１８】
カビ試験（mildew test）の結果を図４〜６に示す。対応する例を表３に示す。カビ増殖は、試料を以下の活性成分と担体の混合物：安息香酸−ＭＨＥＡ−（例１８）、安息香酸−ＭＨＥＡ＋ＰＲＥＡ（例１９）、酸性形態のＥＤＴＡ−ＭＨＥＡ（例２０）、酸性形態のＥＤＴＡ−ＭＨＥＡ−ＰＲＥＡ（例２１）、ＳＢＢ−ＭＨＥＡ（例２２）、ＣＥＢＥ２−ＭＨＥＡ（例２３）およびＢＥＰＲＥ１００−ＭＨＥＡ（例２６）、ならびにＳＢＢＷ３０−ホワイトスピリットにより処理した場合、１０週間の暴露試験において完全に防止された。未処理対照試料およびホワイトスピリットで処理した試験試料において、カビ発生は、６週間の暴露の後、カビ指数５に達した（試料表面の１００％がカビ増殖により覆われた）。中程度のカビ増殖が、ａｎｃａｔ担体で処理した２つの試料において観察された。カビ指数は、暴露の際に値２に達した（カビ増殖は未だ見えなかった）。中程度のカビ増殖（カビ指数２）は、ＣＥＢＥ２−ＭＨＥＡ（例２３）およびＣＥＯＳ−ＭＨＥＡ（例２４）の活性成分混合物で処理された試験試料においても観察された。
【０１１９】
抽出試験の目的は、例えば担体における可溶性糖または構造構成成分の除去が木材のカビ耐性を増加するかを決定することであった。カビ試験の結果は、水抽出（抽出手順１）、ＭＨＥＡ２（抽出手順３）および溶媒抽出（抽出手順４）が、抽出木材材料のカビ耐性を増加しなかったことを示し、カビ指数はこれらの場合において３〜５（可視〜豊富な増殖）と異なっている。対照的に、カビ発生は、抽出手順２および５（ＭＨＥＡＩおよび溶媒−ＭＨＥＡ抽出）で処理した試料では中程度（カビ指数１未満）であった。
【０１２０】
４．殺微生物研究の結論
活性成分と担体の混合物を、腐敗とカビ形成の両方に関して特定の予防能力を有するかについて観察した。腐敗試験は、ＭＨ／ＥＡおよびＭＨ／ＥＡ＋ＰＲ／ＥＡ担体、ならびにこれらと混合した活性成分（安息香酸、酸性形態のＥＤＴＡ、Ｔｅｂｕｃｏｎａｚｏｌｅ、ＣＥＢＥ２、ＢＨＴＥＢ、ＢＥＰＲＥ、１００−ＭＨＥＡ、ＣＥＯＳ）の抗腐敗効果を決定した。腐敗試験は、ホワイトスピリット溶媒に溶解したＳＢＢの効果も決定した。５つの異なる抽出手順で抽出した木材試料も、この腐敗試験に含めた。
【０１２１】
活性成分と担体の混合物は、促進腐敗試験においてＣ．プテアナにより引き起こされた腐敗を効率的に防止した。試験結果は、活性成分と担体の混合物が、すすぎの後でも、処理木材試料において腐朽菌により引き起こされる重量損失を効率的に防止することを示した。最高の抗腐敗能力を有する最も効率的な活性成分混合物は、Ｇｒａｎｕｌａ  Ｏｙ社により製造された配合物において生じた。
【０１２２】
次にカビおよび青変病試験は、ＭＨ／ＥＡおよびＭＨ／ＥＡ＋ＰＲ／ＥＡ担体、ならびにこれらの担体と混合した活性成分（安息香酸、ＥＤＴＡ、ＩＢＰＣ、ＳＢＢ、ＣＥＢＥ２、ＣＥＯＳ、ＢＨＴＥＢ、酸性形態のＢＥＰＲＥ１００−ＭＨＥＡ）およびホワイトスピリット溶媒に溶解したＳＢＢの抗カビ効果および抗青変病効果を決定した。試験結果は、活性成分と担体の混合物が、１０週間の暴露試験の間に処理木材試料の表面においてカビ増殖を積極的に防止することを示した。青変病は観察されなかった。この結果は、活性成分と担体の混合物の吸湿性により引き起こされる試料の過剰水分、試験化合物への青変病菌の感受性、および／または担体の高い移動能力による未処理基準試料への活性成分の移動にも起因し得る。
【０１２３】
腐敗およびカビ形成に対する木材材料の可溶性および構造構成成分の抽出の効果は、木材材料を５つの異なる抽出手順で処理することによって決定した。水および溶媒抽出は、木材材料の腐敗およびカビ耐性に対して何らの効果もなかった。Ｃ．プテアナにより引き起こされる腐敗は、木材試料が抽出の後に担体を含有する場合に抑制された。
【０１２４】
以下において、実施例は、本発明の組成物を木材の処理においてどのように使用することができるかおよび木材の処理を木材加工製材所の木材材料加工ラインにどのように組み込むことができるかについての方法を示す。
【０１２５】
１）圧力含浸
多量の含浸物質を木材の中に入れる従来の方法、それによって、異なる工程（負圧および過圧、高温）により最も効果的な処理をもたらす。この方法により、組成物の最高の浸透性が得られ、木材を、通常、髄（core）まで含浸することができる。本発明の組成物は、非常に良好な透過性を有し、従来のＣＣＡ含浸に使用される負圧／過圧を低減することが可能であり、それによってこの方法の費用有効性を改善することが可能である。また、トウヒなどの木目がより緊密な種類の木材を、本発明の組成物で圧力含浸することができ、このことは従来使用されている物質により可能ではなかった。
【０１２６】
２）浸漬含浸
本発明の組成物の浸透性は良好であり、幾つかの場合において、単なる浸漬含浸も可能である。この方法は、簡単であるが、別個の浸漬容器が必要であり、圧力含浸と同様にバッチ方法で実施される。
【０１２７】
３）噴霧
本発明の組成物を、例えば用材（sawn timber）が計画されている場合は、木材の表面に噴霧することができる。この方法では、微生物に対する防腐は、後で表面処理（塗布など）する前に、保存および配送の際に達成することができる。
【０１２８】
４）塗布または他の表面処理ライン
本発明の組成物を、塗布または他の表面処理ラインに関連して木材に加えることもできる。塗料投与タンクから、木板を、過圧または負圧下で溶液により別々の塗布ユニットを介して含浸することができる。ラインの圧力および速度に応じて、比較的良好な浸透性、したがって、妥当な耐候性および耐火性をこの方法により達成することができる。
【０１２９】
５）木材の乾燥および最終含水量の防除
製材所の材木の加工では、木材の最終含水量が、割れおよび形状変化を防止するため、ならびに基質が生物体の生成に良好になりすぎることを予防するために適していることが、ますます重要になっている。乾燥に関しては、木材は、多くの場合に、望まれるよりも低い含水量に乾燥される。最終的に、含水量は、例えば水の噴霧に基づいた技術によって調整することができる。この工程において、本発明の組成物を木材に加えることが非常に容易であり、木材の乾燥に起因する割れおよび形状変化を排除することが可能である。さらに、この方法を使用して、耐火性を改善することおよび微生物に対して少なくとも短期間の防腐を提供することができる。
【０１３０】
しかし、１から４までの処理方法に関して、木材を十分に乾燥すること（例えば、４０から８０℃までの温度で）が重要であり、方法の間に木材に吸収された余分な水分を除去することができ、含水量を望ましい最終レベルに安定させることができる。
【０１３１】
凍結木材の加工（例えば、溶融、含浸、設計、塗布など）は問題があり、追加の費用を構成するので、本発明の溶液によって、冬季気象条件下での木材の処理を促進することが可能である。
【０１３２】
通常、上記式（１）のカルボン酸アンモニウムは、真空下でこの作用物質またはその水溶液を木材に含浸することにより木材に吸収される。典型的な含浸時間は１〜１２０分であり、典型的な処理温度は８０〜１６０℃である。含浸した後、木材は、通常すすがれる。
【図１】
0005723571.tif 000006
【図２】
0005723571.tif 000007
【図３】
0005723571.tif 000008
【図４】
0005723571.tif 000009
【図５】
0005723571.tif 000010
【図６】
0005723571.tif 000011